МНОГОСЛОЙНАЯ СИСТЕМА ТЕПЛОИЗОЛЯЦИИ ТРУБ

Полезная модель относится к машиностроению, энергетике и строительству и может применяться для теплоизоляции трубопроводов и воздуховодов различной формы.
Известна многослойная система теплоизоляции строительных конструкций, содержащая последовательно расположенные слои:
Основание в виде подготовленной поверхности;
Грунтовочный полиакриловый слой;
Основной полимерный слой;
Защитный слой (см. описание полезной модели к патенту РФ №115377, МПК E04B 1/76, публикация 27.04.2012).
Недостатком приведенной системы является ограниченный температурный диапазон применения и невысокие прочностные характеристики.
Задачей заявленной полезной модели является расширение температурного диапазона применения и повышение прочностных характеристик системы.
Сущность полезной модели заключается в следующем.
Многослойная система теплоизоляции трубы, содержащая последовательно расположенные слои:
Основание в виде подготовленной поверхности;
Грунтовочный полиакриловый слой;
Основной полимерный слой;
Защитный слой, при этом между основным полимерным слоем и защитным слоем дополнительно расположены клеевой акриловый слой и армирующий слой в виде иглопробивного полотна, а защитный слой выполнен полимерным в виде n тонких слоев.
Полезная модель поясняется чертежом, где показана структура многослойной системы теплоизоляции трубы.
Система содержит последовательно расположенные слои:
1 - основание в виде подготовленной поверхности,
2 - грунтовочный полиакриловый слой,
3 - основной полимерный слой,
4 - клеевой акриловый слой,
5 - армирующий слой,
6 - защитный слой.
Систему осуществляют следующим образом. На подготовленную поверхность 1 наносят сплошным, равномерным слоем с помощью кисти или краскопультом следующие слои:
- грунтовочный слой 2 из водно-дисперсионной полиакриловой грунтовки толщиной 0,1÷0,2 мм, период сушки 2 часа;
- основной полимерный слой 3 выполнен в виде n тонких слоев толщиной m, где m=0,4±0,1 мм, в зависимости от применяемого метода нанесения, сушка одного тонкого n-го слоя составляет при нормальных условиях 24 часа;
- клеевой акриловый слой 4 выполнен в виде одного тонкого слоя, период сушки 4 часа;
- армирующий слой 5 в виде иглопробивного полотна толщиной 4,0÷8,0 мм;
- защитный слой 6 выполнен полимерным в виде n тонких слоев толщиной m, где m=0,4÷0,1 мм, в зависимости от применяемого метода нанесения, сушка одного тонкого n-го слоя составляет при нормальных условиях 24 часа;
Заявленная полезная модель позволяет расширить температурный диапазон применения и повысить прочностные характеристики системы.